(57)【特許請求の範囲】
【請求項１】
シリコーン系粘着剤から構成される粘着剤層が積層され、剥離時には当該粘着剤層から剥離される剥離シートであって、
紙基材と、
前記紙基材の一方の面側に形成された顔料コート層と、
前記顔料コート層の前記紙基材側とは反対側に形成された第１のポリオレフィン層と、
前記紙基材の他方の面側に形成された第２のポリオレフィン層と
を備え、
前記第１のポリオレフィン層の前記顔料コート層側とは反対側の表面は、高平滑処理されており、当該表面に前記粘着剤層が直接積層される
ことを特徴とする剥離シート。
【請求項２】
前記第２のポリオレフィン層の前記紙基材側とは反対側の表面の王研式平滑度は、１０，０００ｓｅｃ以下であることを特徴とする請求項１に記載の剥離シート。
【請求項３】
前記剥離シートから剥離して１分以内の前記粘着剤層の、前記剥離シートと接触していた面における、ＪＩＳ Ｋ７１０５に準拠して測定した０．１２５ｍｍ、０．２５ｍｍ、０．５ｍｍ、１．０ｍｍおよび２．０ｍｍの光学櫛の像鮮明度の合計値は、３７０％以上であることを特徴とする請求項１または２に記載の剥離シート。
【請求項４】
前記高平滑処理は、鏡面ロールを使用したカレンダー処理であることを特徴とする請求項１〜３のいずれか一項に記載の剥離シート。
【請求項５】
前記第１のポリオレフィン層の前記顔料コート層側とは反対側の表面における粗さ曲線の二乗平均平方根傾斜は、０．０１４μｍ以下であることを特徴とする請求項１〜４のいずれか一項に記載の剥離シート。
【請求項６】
前記第１のポリオレフィン層および前記第２のポリオレフィン層を構成するポリオレフィン樹脂は、低密度ポリエチレンであることを特徴とする請求項１〜５のいずれか一項に記載の剥離シート。
【請求項７】
前記第１のポリオレフィン層の厚さ（ｔ１）は、１０〜５０μｍであり、
前記第２のポリオレフィン層の厚さ（ｔ２）は、１０〜５０μｍであり、
前記第２のポリオレフィン層の厚さ（ｔ２）に対する前記第１のポリオレフィン層の厚さ（ｔ１）の比（ｔ１／ｔ２）は、０．５〜２．０である
ことを特徴とする請求項１〜６のいずれか一項に記載の剥離シート。
【請求項８】
基材と、
シリコーン系粘着剤から構成される粘着剤層と、
請求項１〜７のいずれか一項に記載の剥離シートと
を備え、
前記剥離シートにおける前記第１のポリオレフィン層の前記顔料コート層側とは反対側の表面に、前記粘着剤層が直接積層されている
ことを特徴とする粘着シート。
【請求項９】
前記シリコーン系粘着剤は、１分子中に少なくとも２個のアルケニル基を有する第１のポリジメチルシロキサンおよび１分子中に少なくとも２個のヒドロシリル基を有する第２のポリジメチルシロキサンから得られる付加反応型シリコーン樹脂と、シリコーンレジンとを含有する付加反応型シリコーン粘着剤であることを特徴とする請求項８に記載の粘着シート。
【請求項１０】
前記付加反応型シリコーン樹脂１００質量部に対する前記シリコーンレジンの配合比は、１〜３０質量部であることを特徴とする請求項９に記載の粘着シート。
【請求項１１】
前記剥離シートを有する粘着シートの状態で印刷に付されることを特徴とする請求項８〜１０のいずれか一項に記載の粘着シート。
【請求項１２】
前記剥離シートを有する粘着シートの状態で枚葉加工に付されることを特徴とする請求項８〜１１のいずれか一項に記載の粘着シート。
【請求項１３】
請求項８〜１２のいずれか一項に記載の粘着シートを製造する方法であって、
前記粘着剤層を構成する粘着性材料を前記基材の一方の面側に塗布し、
前記塗布した粘着性材料を硬化させて粘着剤層とし、
前記剥離シートにおける前記第１のポリオレフィン層の前記顔料コート層側とは反対側の表面が前記粘着剤層に直接接触するように、前記剥離シートと前記粘着剤層とを積層する
ことを特徴とする粘着シートの製造方法。
【発明の詳細な説明】
【技術分野】
【０００１】
本発明は、粘着シートおよび粘着シートの製造方法、ならびに当該粘着シートに使用可能な剥離シートに関するものである。
【背景技術】
【０００２】
近年、各種電子機器における液晶ディスプレイや有機ＥＬディスプレイ等の表示装置を破損や擦傷から保護すべく、当該表示装置の表面に、透明基材フィルムと粘着剤層とからなる粘着シートが貼付されることが多くなっている。また、各種店舗の窓ガラスやディスプレイウィンドウには、商品広告媒体（ＰＯＰ）や広告用装飾として、印刷された透明基材フィルムと粘着剤層とからなる粘着シートが貼付されることがある。
【０００３】
上記のような粘着シートとして、例えば、特許文献１に記載の粘着シートが提案されている。この粘着シートでは、粘着剤層を構成する粘着剤として、所定のシリコーンゴムを使用し、その粘着剤層に積層される剥離材として、ポリエチレンテレフタレートからなる剥離フィルムを使用している。
【０００４】
粘着剤として上記所定のシリコーンゴムを使用することで、透明基材フィルムに対する密着性が良好であり、被着体に対して再剥離性を有し、繰り返し貼付することができ、剥離処理がされていない剥離フィルムを使用し得る、という効果が得られる。
【先行技術文献】
【特許文献】
【０００５】
【特許文献１】特開２００６−５２３８４号公報
【発明の概要】
【発明が解決しようとする課題】
【０００６】
しかしながら、特許文献１に記載の粘着シートでは剥離材として平滑な剥離フィルムを使用しているため、当該粘着シートを枚葉でまたはロール・トゥ・ロールで印刷等の加工に付す場合、平滑な剥離フィルムと透明基材フィルムとの間でブロッキングが発生して、繰り出しや搬送に不具合を生じることがある。
【０００７】
さらに、剥離フィルムが透明である場合には、印刷後の粘着シートを複数積層したときに、印刷部分がそれぞれ重なって見えるため、印刷外観の検査、粘着シートの検品が煩雑なものとなる。
【０００８】
以上の問題を解決するために、剥離材として、一方の面を剥離処理した剥離紙を使用することが考えられる。剥離材として剥離紙を使用すれば、上記のような加工の際にも、繰り出しが良好なものとなる。また、剥離紙は不透明であるため、印刷した粘着シートの検品は容易である。しかしながら、剥離紙の剥離処理面は、紙繊維に起因する凹凸が大きく、粗面になっているため、当該剥離処理面に接触している粘着剤層の粘着面（被着体に接触する面）に上記の凹凸が転写され、粘着剤層の粘着面がいわゆるゆず肌になってしまう。
【０００９】
上記のように粘着面がゆず肌になった粘着シートを被着体に貼付すると、被着体と粘着面との間に空気が入り易く、それによって粘着シートの美観が損なわれてしまう。また、粘着面のゆず肌が粘着シートの表面側に現われ、印刷部分や非印刷部分の透過像が鮮明でなくなってしまう。
【００１０】
また、剥離材として、紙基材の一方の面に樹脂をラミネートしたものを使用することも考えられる。しかしながら、かかる剥離材では、剥離材の一方の面側にて樹脂の収縮応力が働き、カールが発生してしまう。
【００１１】
本発明は、このような実状に鑑みてなされたものであり、印刷等の加工に適し、かつ粘着剤層の粘着面のゆず肌を防止することができ、さらにはカールが抑制された剥離シート、粘着シートおよび粘着シートの製造方法を提供することを目的とする。
【課題を解決するための手段】
【００１２】
上記目的を達成するために、第１に本発明は、シリコーン系粘着剤から構成される粘着剤層が積層され、剥離時には当該粘着剤層から剥離される剥離シートであって、紙基材と、前記紙基材の一方の面側に形成された顔料コート層と、前記顔料コート層の前記紙基材側とは反対側に形成された第１のポリオレフィン層と、前記紙基材の他方の面側に形成された第２のポリオレフィン層とを備え、前記第１のポリオレフィン層の前記顔料コート層側とは反対側の表面は、高平滑処理されており、当該表面に前記粘着剤層が直接積層されることを特徴とする剥離シートを提供する（発明１）。
【００１３】
上記発明（発明１）によれば、第１のポリオレフィン層の顔料コート層側とは反対側の表面が高平滑なものとなるため、それに直接積層される粘着剤層の粘着面も高平滑となり、剥離シートの剥離直後から粘着面のゆず肌を防止することができる。また、第２のポリオレフィン層の紙基材側とは反対側の表面（剥離シートの裏面）は、通常、紙基材の凹凸が反映されて粗面になるため、当該裏面にて滑りが効果的に発現され、またブロッキングが発生し難くなり、印刷等の加工に適したものとなる。さらに、紙基材の両側にポリオレフィン層を形成したことで、当該剥離シートは、カールが抑制されている。
【００１４】
上記発明（発明１）において、前記第２のポリオレフィン層の前記紙基材側とは反対側の表面の王研式平滑度は、１０，０００ｓｅｃ以下であることが好ましい（発明２）。
【００１５】
上記発明（発明１，２）において、前記剥離シートから剥離して１分以内の前記粘着剤層の、前記剥離シートと接触していた面における、ＪＩＳ Ｋ７１０５に準拠して測定した０．１２５ｍｍ、０．２５ｍｍ、０．５ｍｍ、１．０ｍｍおよび２．０ｍｍの光学櫛の像鮮明度の合計値は、３７０％以上であることが好ましい（発明３）。
【００１６】
上記発明（発明１〜３）において、前記高平滑処理は、鏡面ロールを使用したカレンダー処理であることが好ましい（発明４）。
【００１７】
上記発明（発明１〜４）において、前記第１のポリオレフィン層の前記顔料コート層側とは反対側の表面における粗さ曲線の二乗平均平方根傾斜は、０．０１４μｍ以下であることが好ましい（発明５）。
【００１８】
上記発明（発明１〜５）において、前記第１のポリオレフィン層および前記第２のポリオレフィン層を構成するポリオレフィン樹脂は、低密度ポリエチレンであることが好ましい（発明６）。
【００１９】
上記発明（発明１〜６）において、前記第１のポリオレフィン層の厚さ（ｔ１）は、１０〜５０μｍであり、前記第２のポリオレフィン層の厚さ（ｔ２）は、１０〜５０μｍであり、前記第２のポリオレフィン層の厚さ（ｔ２）に対する前記第１のポリオレフィン層の厚さ（ｔ１）の比（ｔ１／ｔ２）は、０．５〜２．０であることが好ましい（発明７）。
【００２０】
第２に本発明は、基材と、シリコーン系粘着剤から構成される粘着剤層と、前記剥離シート（発明１〜７）とを備え、前記剥離シートにおける前記第１のポリオレフィン層の前記顔料コート層側とは反対側の表面に、前記粘着剤層が直接積層されていることを特徴とする粘着シートを提供する（発明８）。
【００２１】
上記発明（発明８）において、前記シリコーン系粘着剤は、１分子中に少なくとも２個のアルケニル基を有する第１のポリジメチルシロキサンおよび１分子中に少なくとも２個のヒドロシリル基を有する第２のポリジメチルシロキサンから得られる付加反応型シリコーン樹脂と、シリコーンレジンとを含有する付加反応型シリコーン粘着剤であることが好ましい（発明９）。
【００２２】
上記発明（発明９）において、前記付加反応型シリコーン樹脂１００質量部に対する前記シリコーンレジンの配合比は、１〜３０質量部であることが好ましい（発明１０）。
【００２３】
上記発明（発明８〜１０）に係る粘着シートは、前記剥離シートを有する粘着シートの状態で印刷に付されることが好ましい（発明１１）。
【００２４】
上記発明（発明８〜１１）に係る粘着シートは、前記剥離シートを有する粘着シートの状態で枚葉加工に付されることが好ましい（発明１２）。
【００２５】
第３に本発明は、前記粘着シート（発明８〜１２）を製造する方法であって、前記粘着剤層を構成する粘着性材料を前記基材の一方の面側に塗布し、前記塗布した粘着性材料を硬化させて粘着剤層とし、前記剥離シートにおける前記第１のポリオレフィン層の前記顔料コート層側とは反対側の表面が前記粘着剤層に直接接触するように、前記剥離シートと前記粘着剤層とを積層することを特徴とする粘着シートの製造方法を提供する（発明１３）。
【発明の効果】
【００２６】
本発明に係る剥離シートおよび粘着シートは、印刷等の加工に適し、かつ粘着剤層の粘着面が高平滑であり、剥離シートの剥離直後から粘着面のゆず肌を防止することができる。また、本発明に係る剥離シートおよび粘着シートは、カールが抑制されている。
【図面の簡単な説明】
【００２７】
【図１】本発明の一実施形態に係る剥離シートの断面図である。
【図２】本発明の一実施形態に係る粘着シートの断面図である。
【発明を実施するための形態】
【００２８】
以下、本発明の実施形態について説明する。
〔剥離シート〕
本実施形態に係る剥離シート１は、図１に示すように、紙基材１１と、紙基材１１の一方の面側（図１では上側）に形成された顔料コート層１２と、顔料コート層１２の紙基材１１側とは反対側（図１では上側）に形成された第１のポリオレフィン層１３と、紙基材１１の他方の面側（図１では下側）に形成された第２のポリオレフィン層１４とから構成される。
【００２９】
本実施形態に係る剥離シート１においては、第１のポリオレフィン層１３の顔料コート層１２側とは反対側の表面（図１では上側の表面）が剥離面Ｒとなり、その剥離面Ｒに粘着剤層が直接積層される。剥離時には、その剥離面Ｒにて、剥離シート１と粘着剤層とが分離される。
【００３０】
紙基材１１としては、例えば、上質紙、クラフト紙、グラシン紙等を使用することができ、中でも、上質紙が好ましい。上質紙は、環境の影響によるカールの度合いが小さいという利点がある。
【００３１】
紙基材１１の坪量は、５０〜２００ｇ／ｍ２であることが好ましく、特に６０〜１２０ｇ／ｍ２であることが好ましい。
【００３２】
紙基材１１は不透明であるため、印刷後の粘着シートを複数積層したときでも、各粘着シートの印刷部分がそれぞれ重なって見えるようなことがなく、印刷外観の検査、粘着シートの検品を容易に行うことができる。
【００３３】
上記紙基材１１上に形成される顔料コート層１２は、紙基材１１の紙繊維に起因する凹凸を埋める（目止めする）役割を有する。したがって、この顔料コート層１２の紙基材１１側とは反対側の表面の粗さは、紙基材１１の表面の粗さよりも小さいものとなっている。
【００３４】
顔料コート層１２は、顔料、バインダー、溶媒、および所望により添加剤を含有する塗布液を上記紙基材１１の一方の面に塗布することにより形成される。顔料としては、例えば、クレー、酸化チタン、重質炭酸カルシウム、軽質炭酸カルシウム、硫酸カルシウム、酢酸カルシウム、酸化亜鉛、アルミナ、水酸化アルミニウム、硫酸バリウム、プラスチックピグメント、合成シリカ等が挙げられる。これらは１種を単独で使用することもできるし、２種以上を混合して使用することもできる。
【００３５】
上記顔料の中でも、クレーが特に好ましい。クレーによれば、紙基材１１の目止めを効果的に行うことができる。クレーとしては、例えば、カオリン、タルク、ベントナイト、バーミキュライト、マイカ、雲母、緑泥石、木節粘土、ガイロメ粘土、スメクタイト、ハロイサイト等が挙げられ、１種を単独でまたは２種以上を混合して使用することができる。上記クレーの中でも、紙基材１１の目止めをより効果的に行うことのできる、カオリンおよび／またはタルクを使用することが好ましい。
【００３６】
バインダーとしては、例えば、スチレン−ブタジエンラテックス、アクリル系ラテックス酢酸ビニル系ラテックス等のラテックス類；デンプン、変性デンプン、酸化デンプン、ヒドロキシエチルエーテル化デンプン、リン酸エステル化デンプン等のデンプン類；カルボキシルメチルセルロース、ヒドロキシエチルセルロース等のセルロース誘導体；ポリビニルアルコール、ポリビニルピロリドン、カゼイン、ゼラチンなどが挙げられ、１種を単独でまたは２種以上を混合して使用することができる。
【００３７】
添加剤としては、例えば、顔料分散剤、消泡剤、発泡防止剤、粘度調整剤、潤滑剤、耐水化剤、保水剤、紫外線吸収剤、着色剤等を適宜使用することができる。溶媒としては、通常、水やアルコール等が用いられる。
【００３８】
上記塗布液の塗布は、例えば、バーコーター、ダイコーター、グラビアコーター、ロールコーター、ブレードコーター等の塗工機を用いて行うことができる。
【００３９】
顔料コート層１２の乾燥塗布質量は、５〜４０ｇ／ｍ２であることが好ましく、特に１０〜３０ｇ／ｍ２であることが好ましい。顔料コート層１２の乾燥塗布質量が上記の範囲にあることで、紙基材１１の目止めを必要十分に行うことができる。
【００４０】
なお、あらかじめ紙基材１１の一方の面に顔料コート層１２が形成されたものとして、クレーコート紙を使用することもできる。
【００４１】
第１のポリオレフィン層１３は、顔料コート層１２の第１のポリオレフィン層側の表面の凹凸をカバーし、剥離シート１の剥離面Ｒを平滑化する役割を有する。一方、第２のポリオレフィン層１４は、剥離シート１のカールを抑制する役割を有する。すなわち、ポリオレフィン層が紙基材１１の両面に積層されることにより、剥離シート１の一方の面側および他方の面側に生じる応力がつり合い、剥離シート１にカールが発生し難くなる。また、ポリオレフィン層が紙基材１１の両面に積層されることにより、紙基材１１中の水分が外部に移動し難くなるため、含水量の変化に起因する剥離シート１のカールを防止することができる。さらに、第２のポリオレフィン層１４は、必要に応じて、剥離シート１の剥離面Ｒとは反対側の面（裏面Ｂ；第２のポリオレフィン層１４の紙基材１１側とは反対側の表面に該当）の平滑度を、所望の度合いに調整する役割も有する。
【００４２】
第１のポリオレフィン層１３および第２のポリオレフィン層１４を構成するポリオレフィン樹脂としては、例えば、超低密度ポリエチレン（ＶＬＤＰＥ，密度：８８０ｋｇ／ｍ３以上、９１０ｋｇ／ｍ３未満）、低密度ポリエチレン（ＬＤＰＥ，密度：９１０ｋｇ／ｍ３以上、９３０ｋｇ／ｍ３未満）、中密度ポリエチレン（ＭＤＰＥ，密度：９３０ｋｇ／ｍ３以上、９４２ｋｇ／ｍ３未満）、高密度ポリエチレン（ＨＤＰＥ，密度：９４２ｋｇ／ｍ３以上）等のポリエチレン樹脂、ポリプロピレン樹脂、ポリエチレン−ポリプロピレン共重合体、オレフィン系エラストマー（ＴＰＯ）、シクロオレフィン樹脂、エチレン−酢酸ビニル共重合体（ＥＶＡ）、エチレン−酢酸ビニル−無水マレイン酸共重合体、エチレン−（メタ）アクリル酸共重合体、エチレン−（メタ）アクリル酸エステル共重合体、エチレン−（メタ）アクリル酸エステル−無水マレイン酸共重合体などが挙げられ、１種を単独でまたは２種以上を混合して使用することができる。第１のポリオレフィン層１３のポリオレフィン樹脂と第２のポリオレフィン層１４のポリオレフィン樹脂とは同一であってもよいし、異なっていてもよい。なお、本明細書において、（メタ）アクリル酸とは、アクリル酸及びメタクリル酸の両方を意味する。他の類似用語も同様である。
【００４３】
上記ポリオレフィン樹脂の中でも、ポリエチレン樹脂、特に低密度ポリエチレンが好ましい。ポリエチレン樹脂によれば、シリコーン系粘着剤からなる粘着剤層を剥離することが可能となる。また、特に低密度ポリエチレンは弾性率が低く、剥離力が小さくなるため、当該低密度ポリエチレンによれば、シリコーン系粘着剤からなる粘着剤層を容易に剥離することが可能となる。
【００４４】
第１のポリオレフィン層１３の厚さ（ｔ１）は、１０〜５０μｍであることが好ましく、特に１５〜３０μｍであることが好ましい。第１のポリオレフィン層１３の厚さ（ｔ１）が１０μｍ以上であることで、顔料コート層１２の第１のポリオレフィン層１３側の表面の凹凸を十分にカバーし、剥離シート１の剥離面Ｒを所望のレベルまで平滑化することが可能となる。第１のポリオレフィン層１３の厚さ（ｔ１）は、５０μｍあれば十分であり、それよりも厚くなると、剥離シート１が不必要に厚くなって嵩むとともに、経済的にも不利になる。
【００４５】
第２のポリオレフィン層１４の厚さ（ｔ２）は、１０〜５０μｍであることが好ましく、特に１５〜２５μｍであることが好ましい。第２のポリオレフィン層１４の厚さ（ｔ２）が１０μｍ未満であると、例えば第１のポリオレフィン層１３の厚さ（ｔ１）が５０μｍであったときに、当該第１のポリオレフィン層１３の厚さ（ｔ１）との差が大きくなり、剥離シート１のカールを十分に防止することができないおそれがある。また、第２のポリオレフィン層１４の厚さ（ｔ２）が１０μｍ以上であると、剥離シート１の裏面Ｂの粗さを、所望の度合いに調整することが可能となる。第２のポリオレフィン層１４の厚さ（ｔ２）は、５０μｍあれば十分であり、それよりも厚くなると、剥離シート１が不必要に厚くなって嵩むとともに、経済的にも不利になる。
【００４６】
第２のポリオレフィン層１４の厚さ（ｔ２）に対する第１のポリオレフィン層１３の厚さ（ｔ１）の比（ｔ１／ｔ２）は、０．５〜２．０であることが好ましく、特に０．８〜１．５であることが好ましい。両者の比（ｔ１／ｔ２）が上記の範囲内にあることで、剥離シート１の一方の面側および他方の面側に生じる応力がつり合い、剥離シート１のカールを効果的に防止することができる。また、第１のポリオレフィン層１３の顔料コート１２層側とは反対側の表面（剥離面Ｒ）の平滑度と、第２のポリオレフィン層１４の紙基材１１側とは反対側の表面（剥離シート１の裏面Ｂ）の平滑度を、それぞれ後述する好ましい範囲にすることが容易となる。
【００４７】
第１のポリオレフィン層１３および第２のポリオレフィン層１４は、それぞれ押出しラミネートによって形成することが好ましい。具体的には、Ｔダイ製膜機等を使用して、第１のポリオレフィン層１３を構成するポリオレフィン樹脂および第２のポリオレフィン層１４を構成するポリオレフィン樹脂をそれぞれ溶融・混練し、片面に顔料コート層１２を形成した紙基材１１を一定の速度にて移動させながら、顔料コート層１２側の面に、溶融した第１のポリオレフィン層１３のポリオレフィン樹脂を押出しラミネートし、紙基材１１の顔料コート層１２とは反対側の面に、溶融した第２のポリオレフィン層１４のポリオレフィン樹脂を押出しラミネートする。
【００４８】
ここで、第１のポリオレフィン層１３の顔料コート１２層側とは反対側の表面（剥離面Ｒ）は、高平滑処理されている。これにより、剥離シート１の剥離面Ｒの平滑度は、非常に高いものとなる。このように高平滑な剥離シート１の剥離面Ｒに直接接触する粘着剤層の粘着面は、剥離シート１から剥離した直後から高平滑なものとなり、ゆず肌になることが防止される。
【００４９】
高平滑処理としては、例えば、鏡面ロールを使用したカレンダー処理（スーパーカレンダー処理を含む）やプレス処理等を採用することができる。かかる高平滑処理は、上記押出しラミネートと一連の工程で行うことが好ましい。
【００５０】
第１のポリオレフィン層１３の顔料コート層１２側とは反対側の表面（剥離面Ｒ）における粗さ曲線の二乗平均平方根傾斜は、０．０１４μｍ以下であることが好ましく、特に０．０１２μｍ以下であることが好ましく、さらには０．０１０μｍ以下であることが好ましい。これにより、当該表面に積層される粘着剤層の粘着面は高平滑なものとなり、粘着面のゆず肌が防止される。
【００５１】
粗さ曲線の二乗平均平方根傾斜（ＲΔｑ）は、表面の微小範囲における凹凸の傾斜を二乗平均し平方根をとって得られるパラメータである。表面が平滑であるほど、粗さ曲線の二乗平均平方根傾斜は小さい値となる。粗さ曲線の二乗平均平方根傾斜は、ＩＳＯ ４２８７：１９９７に準拠して求められ、本明細書では、表面粗さ測定機（試験例ではミツトヨ社製のＳＵＲＦＴＥＳＴ ＳＶ−３０００）を用いて、カットオフ値２．５ｍｍの粗さ曲線から、基準長さ２．５ｍｍで測定した値とする。
【００５２】
一方、第２のポリオレフィン層１４は、紙基材１１に直接積層されるため、第２のポリオレフィン層１４の紙基材１１側とは反対側の表面（剥離シート１の裏面Ｂ）は、紙基材１１の凹凸が反映されて粗面になる。ただし、その粗さ（平滑度）が所望の程度に達していない場合には、剥離シート１の裏面Ｂは、マット加工されることが好ましい。本明細書におけるマット加工とは、表面を物理的に粗面化する加工をいう。
【００５３】
マット加工としては、例えば、エンボス加工法、サンドブラスト加工法等が挙げられるが、中でもエンボス加工法が好ましく、特にマットロールを使用したエンボス加工法が好ましい。マットロールを使用したエンボス加工法は、上記押出しラミネートと一連の工程で行うことができる。この場合、マットロールを冷却ロールとして使用することができる。
【００５４】
上記の通り、剥離シート１の裏面Ｂは粗面になっているため、当該剥離シート１を備えた粘着シートを枚葉オフセット印刷、スクリーン印刷等の印刷や抜き加工等の加工に付す場合、特に枚葉で加工に付す場合、剥離シート１の裏面Ｂの粗面凹部に空気が入ること及び粘着シートの基材との接触面積が小さくなることで、当該裏面Ｂでの滑りが効果的に発現され、粘着シートの重送（複数枚重ねて搬送されること）やジャミング（搬送経路での詰まり）を抑制することができる。これにより、特に枚葉で印刷する場合には、粘着シートを正確に搬送することができ、精密、鮮明な印刷が可能となる。また、上記粘着シートをロール・トゥ・ロールで加工する場合でも、粗面になっている剥離シート１の裏面Ｂは、粘着シートの基材との間でブロッキングが発生し難く、粘着シートの繰り出しを良好に行うことができる。すなわち、剥離シート１およびそれを備えた粘着シートは、印刷や抜き加工等の加工に非常に適している。
【００５５】
第２のポリオレフィン層１４の紙基材１１側とは反対側の表面の王研式平滑度は、１０，０００ｓｅｃ以下であることが好ましく、特に５，０００ｓｅｃ以下であることが好ましく、さらには１，０００ｓｅｃ以下であることが好ましい。これにより、剥離シート１の裏面Ｂが、印刷や抜き加工等の加工に好適な粗面となり、搬送や繰り出しを良好に行うことができる。
【００５６】
ここで、王研式平滑度は、測定リングに試験片を所定圧力で押し付けた状態で、測定リングと試験片との間隙から圧縮空気が所定量漏れるのに要する秒数で表される。王研式平滑度の値が小さいほど粗いことを表し、粘着シートを搬送する際に重送やジャミングが起きにくくなる。王研式平滑度は、ＪＩＳ Ｐ８１５５：２０１０に準拠して測定され、本明細書では、王研式透気度・平滑度試験機（試験例では旭精工社製のＫＹ６）を用いて測定した値とする。
【００５７】
剥離シート１の総厚は、１００〜２００μｍであることが好ましく、特に１４０〜１８０μｍであることが好ましい。上記の構成を有する剥離シート１がかかる総厚を有することで、剥離シート１は所望の剛性（コシ）を有することとなり、種々の加工適性に優れたものとなる。
【００５８】
本実施形態に係る剥離シート１においては、紙基材１１を所望の色に着色してもよいし、紙基材１１の第２のポリオレフィン層１４側の表面に所望の印刷を施してもよい。また、第１のポリオレフィン層１３および／または第２のポリオレフィン層１４を所望の色に着色してもよい。
【００５９】
着色の色は特に限定されないが、粘着シートに施される印刷の校正や外観検査等の観点からは、剥離シート１の色は、白色であることが好ましい。白色度の指標としては、例えば、ＪＩＳ Ｐ８１２３に規定されるハンター白色度が挙げられる。このハンター白色度は、ハンター白色度計（実施例では東洋精機社製のハンター白色度計Ｄ型を使用）によって測定可能である。白色の剥離シート１は、具体的には、当該ハンター白色度が７０〜９０％であることが好ましい。これにより、上記の作業を容易に行うことができる。
【００６０】
〔粘着シート〕
本実施形態に係る粘着シート２は、図２に示すように、前述した剥離シート１と、剥離シート１における第１のポリオレフィン層１３の顔料コート層１２側とは反対側の表面、すなわち剥離面Ｒに直接積層された粘着剤層２１と、粘着剤層２１の剥離シート１側とは反対側（図２では上側）に積層された基材２２とから構成される。
【００６１】
この粘着シート２は、剥離シート１を有する状態で印刷や抜き加工等の加工に付される。印刷に付された場合、図２に示すように、基材２２の粘着剤層２１側とは反対側の表面に、印刷層３が形成される。粘着シート２の使用時には、粘着剤層２１から剥離シート１を剥離し（または剥離シート１から粘着剤層２１および基材２２（ならびに印刷層３）の積層体を剥離し）、露出した粘着剤層２１の粘着面Ｐを被着体に貼合する。
【００６２】
基材２２としては、特に制限はなく、従来公知のものの中から任意のものを適宜選択して用いることができる。このような基材２２としては、例えば、樹脂フィルム、金属フィルム、金属を蒸着させた樹脂フィルム、それらの積層体等が挙げられる。
【００６３】
樹脂フィルムとしては、例えば、ポリエチレン、ポリプロピレン等のポリオレフィン、ポリエチレンテレフタレート、ポリブチレンテレフタレート、ポリエチレンナフタレート等のポリエステル、ポリ塩化ビニル、ポリスチレン、ポリウレタン、ポリカーボネート、ポリアミド、ポリイミド、ポリエーテルイミド、ポリ（メタ）アクリル酸エステル、ポリブテン、ポリブタジエン、ポリメチルペンテン、アクリルウレタン、エチレン酢酸ビニル共重合体、エチレン（メタ）アクリル酸共重合体、エチレン（メタ）アクリル酸エステル共重合体、ＡＢＳ樹脂、アイオノマー樹脂、各種熱可塑性エラストマーなどの樹脂からなるフィルム、発泡フィルム、またはそれらの積層フィルム、合成紙等を使用することができる。
【００６４】
樹脂フィルムは、透明であってもよいし、半透明または不透明であってもよい。また、樹脂フィルムは、延伸フィルムであってもよいし、無延伸フィルムであってもよく、工程材料を用いてキャスティング法等で形成したものであってもよい。さらに、樹脂フィルムは、無機フィラー、有機フィラー、紫外線吸収剤等の各種添加剤を含んだものであってもよい。
【００６５】
本実施形態に係る粘着シート２の基材２２としては、上記樹脂フィルムの中でも、特にポリエチレンテレフタレート（ＰＥＴ）フィルムが好ましい。ＰＥＴフィルムは、透明ＰＥＴフィルムであってもよいし、発泡ＰＥＴフィルムであってもよいし、着色ＰＥＴフィルムであってもよい。
【００６６】
上記樹脂フィルムの片面または両面には、酸化法や凹凸化法などによる表面処理を施すことができる。かかる表面処理により、樹脂フィルムの表面に設けられる印刷層３や、樹脂フィルムに積層される粘着剤層２１の密着性が向上する。上記酸化法としては、例えばコロナ放電処理、プラズマ放電処理、クロム酸化処理（湿式）、火炎処理、熱風処理、オゾン、紫外線照射処理などが挙げられ、また、凹凸化法としては、例えばサンドブラスト法、溶射処理法などが挙げられる。これらの表面処理法は、樹脂フィルムの種類に応じて適宜選ばれるが、一般にコロナ放電処理法が効果および操作性の面から好ましく用いられる。
【００６７】
また、上記樹脂フィルムの粘着剤層２１側とは反対側の表面には、印刷層３の密着性を向上させるための印刷用コート層が形成されてもよい。なお、上記樹脂フィルムの粘着剤層２１側の面に印刷を施すこともでき、この場合には、当該面に印刷用コート層が形成されてもよい。上記樹脂フィルムの粘着剤層２１側の面に印刷（バックプリント）を施した場合、粘着シート２を透明被着体に貼付したときに、被着体側から当該印刷を観察することができる。
【００６８】
基材２２として使用可能な金属フィルムとしては、例えば、アルミニウム箔や銅箔等が挙げられ、樹脂フィルムに蒸着する金属としては、例えば、アルミニウムや銅等が挙げられる。
【００６９】
基材２２の厚さは、特に限定されるものではないが、通常１０〜３００μｍであり、好ましくは２０〜１５０μｍである。
【００７０】
粘着剤層２１を構成する粘着剤は、シリコーン系粘着剤である。シリコーン系粘着剤は、剥離力を比較的低くすることが可能であるため、被着体から容易に剥離することが可能であり、かつ被着体への糊残りを極めて僅少にすることができる。したがって、かかるシリコーン系粘着剤から構成される粘着剤層２１を有する粘着シート２は、再剥離性に優れたものとなり得る。
【００７１】
粘着剤層２１を構成するシリコーン系粘着剤は、１分子中に少なくとも２個のアルケニル基を有する第１のポリジメチルシロキサンおよび１分子中に少なくとも２個のヒドロシリル基を有する第２のポリジメチルシロキサンから得られる付加反応型シリコーン樹脂と、シリコーンレジンとを含有する付加反応型シリコーン粘着剤であることが好ましい。
【００７２】
第１のポリジメチルシロキサンに含まれるアルケニル基としては、ビニル基、アリル基、プロペニル基、ブテニル基、ペンテニル基、ヘキセニル基、ヘプテニル基、オクテニル基等の１価炭化水素基が挙げられ、中でもビニル基が特に好ましい。
【００７３】
第１のポリジメチルシロキサン中におけるアルケニル基の含有量（シロキサン結合の数に対するアルケニル基の数の割合）は、０．０１〜１０モル％であることが好ましく、特に０．１〜５モル％であることが好ましい。アルケニル基は、分子鎖の両末端に有することが好ましく、側鎖に有してもよい。第１のポリジメチルシロキサンの重合度（シロキサン結合の数）は、２００〜５，０００であることが好ましく、特に５００〜３，０００であることが好ましい。また、第２のポリジメチルシロキサン中におけるヒドロシリル基の含有量は、１分子中に２〜３００個であることが好ましく、特に４〜２００個であることが好ましい。第２のポリジメチルシロキサンの重合度は、５０〜２，０００であることが好ましく、特に１００〜１，５００であることが好ましい。さらに、第１のポリジメチルシロキサン１００質量部に対する第２のポリジメチルシロキサンの配合比は、０．０１〜２０質量部であることが好ましく、特に０．１〜１０質量部であることが好ましい。各官能基の含有量および第１のポリジメチルシロキサンに対する第２のポリジメチルシロキサンの配合比が上記の範囲内にあることで、第１のポリジメチルシロキサンと第２のポリジメチルシロキサンとの付加反応が良好に行われ、前述した特性を有するシリコーン系粘着剤が得ることが可能となる。
【００７４】
なお、第１のポリジメチルシロキサンは、ヒドロシリル基を有しないことが好ましく、第２のポリジメチルシロキサンは、アルケニル基を有しないことが好ましい。
【００７５】
第１のポリジメチルシロキサンの重量平均分子量は、２００００〜１３０００００であることが好ましく、特に３０００００〜１２０００００であることが好ましい。また、第２のポリジメチルシロキサンの重量平均分子量は、３００〜１４００であることが好ましく、特に５００〜１２００であることが好ましい。なお、本明細書における重量平均分子量は、ゲルパーミエーションクロマトグラフィー（ＧＰＣ）法により測定したポリスチレン換算の値である。
【００７６】
シリコーンレジンとしては、例えば、一官能シロキサン単位［（ＣＨ３）３ＳｉＯ１／２］であるＭ単位と、四官能シロキサン単位［ＳｉＯ４／２］であるＱ単位とから構成されるＭＱレジンを使用することができる。Ｍ単位／Ｑ単位のモル比は、０．６〜１．７であることが好ましい。このシリコーンレジンは、シリコーン系粘着剤に粘着性を付与する役割を有する。
【００７７】
付加反応型シリコーン樹脂１００質量部に対するシリコーンレジンの配合比は、１〜３０質量部であることが好ましく、特に３〜２０質量部であることが好ましく、さらには５〜１５質量部であることが好ましい。シリコーンレジンの配合比がかかる範囲にあることで、得られる粘着剤の剥離性を望ましい範囲に調整することができる。すなわち、得られる粘着剤は、剥離シート１の剥離面Ｒから、好ましい剥離力で剥離することができる。また、得られる粘着剤は、被着体からも容易に剥離できるものとなり、かつ被着体への糊残りが極めて僅少になる。
【００７８】
上記付加反応型シリコーン粘着剤は、触媒を含有することが好ましい。触媒としては、上記付加反応型シリコーン樹脂を硬化（第１のポリジメチルシロキサンと第２のポリジメチルシロキサンとを付加反応）させることができるものであれば特に限定されないが、中でも白金族金属系化合物が好ましい。白金族金属系化合物としては、例えば、微粒子状白金、炭素粉末担体上に吸着された微粒子状白金、塩化白金酸、アルコール変性塩化白金酸、塩化白金酸のオレフィン錯体、パラジウム、ロジウム等が挙げられる。かかる触媒を含有することで、付加反応型シリコーン樹脂の硬化反応をより効率良く進行させることができる。
【００７９】
上記付加反応型シリコーン樹脂１００質量部に対する触媒の配合比は、白金分が０．０００１〜０．１質量部であることが好ましく、特に０．００１〜０．０１質量部であることが好ましい。
【００８０】
上記付加反応型シリコーン粘着剤は、上記成分以外にも、反応抑制剤、密着向上剤等の各種添加剤を含有してもよい。
【００８１】
粘着剤層２１の厚さは、通常１〜１００μｍであることが好ましく、特に３〜３０μｍであることが好ましく、さらには５〜１５μｍであることが好ましい。
【００８２】
粘着剤層２１は、基材２２の一方の面に、シリコーン系粘着剤を構成する粘着性材料および所望により希釈剤を含有する塗布液を塗布した後、乾燥し、硬化させることにより形成することができる。塗布は、例えば、バーコーター、ダイコーター、グラビアコーター、ロールコーター、ナイフコーター等の塗工機を用いて行うことができる。
【００８３】
上記希釈剤としては特に制限はなく、様々なものを用いることができる。例えばトルエン、ヘキサン、ヘプタン等の炭化水素化合物をはじめ、アセトン、酢酸エチル、メチルエチルケトン、メチルイソブチルケトンおよびこれらの混合物等が用いられる。
【００８４】
シリコーン系粘着剤が上記付加反応型シリコーン粘着剤である場合、塗布した粘着性材料は、熱硬化させることが好ましい。この場合の加熱温度は８０〜１８０℃であることが好ましく、加熱時間は１０〜９０秒程度であることが好ましい。
【００８５】
上記のようにして基材２２の一方の面に粘着剤層２１を形成したら、上記剥離シート１の剥離面Ｒが粘着剤層２１に直接接触するように、剥離シート１と粘着剤層２１とを積層し、粘着シート２を得る。
【００８６】
本実施形態に係る粘着シート２は、剥離シート１を有する状態で、枚葉オフセット印刷、スクリーン印刷等の印刷や抜き加工等の加工に付すことができ、枚葉でまたはロール・トゥ・ロールで加工に付すことができる。前述した通り、剥離シート１の裏面Ｂは粗面になっているため、上記の加工時に、剥離シート１の裏面Ｂの粗面凹部に空気が入ること及び基材２２との接触面積が小さくなることで、当該裏面Ｂでの滑りが効果的に発現され、粘着シート２の重送やジャミングを抑制することができる。これにより、特に枚葉で印刷する場合には、粘着シート２を正確に搬送することができ、精密、鮮明な印刷が可能となる。また、上記粘着シート２をロール・トゥ・ロールで加工する場合には、粗面になっている剥離シート１の裏面Ｂは、基材２２との間でブロッキングが発生し難く、粘着シート２の繰り出しを良好に行うことができる。すなわち、本実施形態に係る粘着シート２は、印刷や抜き加工等の加工に非常に適している。
【００８７】
ここで、剥離シート１の剥離面Ｒは、前述したように高い平滑度を有する。したがって、当該剥離面Ｒに直接接触している粘着剤層２１の粘着面Ｐも高平滑なものとなり、剥離シート１を剥離した直後からゆず肌になることが防止される。かかる粘着剤層２１を有する粘着シート２を被着体に貼付すると、被着体と粘着面Ｐとの間に空気が入らないため、貼付直後から粘着シート２の美観が良好に保たれる。また、高平滑な粘着面Ｐにより、粘着シート２の印刷部分や非印刷部分の透過像も鮮明なものとなる。
【００８８】
粘着剤層２１の粘着面Ｐの平滑度については、具体的には、剥離シート１から剥離して１分以内の粘着剤層２１の粘着面Ｐにおける、０．１２５ｍｍ、０．２５ｍｍ、０．５ｍｍ、１．０ｍｍおよび２．０ｍｍの櫛幅の光学櫛による像鮮明度の合計値が、３７０％以上であることが好ましく、特に４００％以上であることが好ましく、さらには４５０％以上であることが好ましい。また、櫛幅０．１２５ｍｍの像鮮明度は、７０％以上であることが好ましく、特に７５％以上であることが好ましい。
【００８９】
ここで、像鮮明度は、試験体を透過した平行光線の光量を、透過部および遮光部を有する光学櫛を通して測定されるものである。光学櫛における透過部と遮光部との幅（櫛幅）が小さいほど、精細度の高い像の像鮮明度を表す。像鮮明度は、ＪＩＳ Ｋ７３７４：２００７の透過法に準じて測定され、本明細書では、写像性測定器（試験例ではスガ試験機社製のＩＣＭ−１ＤＰ）を用いて測定した値とする。
【００９０】
上記像鮮明度は、「剥離シート１から剥離して１分以内」に測定した値であり、剥離シート１から剥離して１分以内の粘着面Ｐの像鮮明度が上記範囲にあれば、貼付直後からゆず肌による空気の入り込みがなく、美観が良好に保たれ、鮮明な印刷像を表示することができる。
【００９１】
本実施形態に係る粘着シート２においては、粘着剤層２１から剥離シート１を剥離するときのＩＳＯ ８５１０−２：１９９０に準じた剥離力は、１０〜５００ｍＮ／５０ｍｍであることが好ましく、特に２０〜１００ｍＮ／５０ｍｍであることが好ましい。剥離力が上記範囲にあることで、剥離シート１を容易に剥離することができる。
【００９２】
なお、上記剥離シート１は、紙基材１１の一方の面側に第１のポリオレフィン層１３、他方の面側に第２のポリオレフィン層１４を形成したことによりカールが抑制されているため、本実施形態に係る粘着シート２も同じくカールが抑制されている。
【００９３】
以上説明した実施形態は、本発明の理解を容易にするために記載されたものであって、本発明を限定するために記載されたものではない。したがって、上記実施形態に開示された各要素は、本発明の技術的範囲に属する全ての設計変更や均等物をも含む趣旨である。
【００９４】
例えば、剥離シート１における顔料コート層１２と第１のポリオレフィン層１３との間や、基材１１と第２のポリオレフィン層１４との間には、他の層が設けられてもよい。また、粘着シート２における基材２２と粘着剤層２１との間や、基材２２の粘着剤層２１側と反対側の表面には、他の層が設けられてもよい。
【実施例】
【００９５】
以下、実施例等により本発明をさらに具体的に説明するが、本発明の範囲はこれらの実施例等に限定されるものではない。
【００９６】
〔製造例１〕
（１）シリコーン系粘着剤（ａ）の製造
両末端ジメチルビニルシロキシ基封鎖直鎖状ジメチルポリシロキサン（重合度１，０００）１００質量部と、両末端トリメチルシロキシ基封鎖メチルハイドロジェンポリシロキサン（１分子中のヒドロキシル基の数４０個）３質量部と、塩化白金酸およびジビニルテトラメチルジシロキサンの錯体のトルエン溶液（白金分０．４質量％）０．５質量部と、シリコーンレジンとしてのＭＱレジン（Ｍ単位／Ｑ単位＝０．８５）１０質量部とを混合し、シリコーン系粘着剤（ａ）（トルエン溶液）を得た。
【００９７】
（２）シリコーン系粘着剤（ｂ）の製造
シリコーン粘着剤（ａ）において、シリコーンレジンの配合量を２０質量部に変更した以外、シリコーン粘着剤（ａ）と同様にして、シリコーン系粘着剤（ｂ）を製造した。
【００９８】
（３）シリコーン系粘着剤（ｃ）の製造
シリコーン粘着剤（ａ）において、シリコーンレジンの配合量を１００質量部に変更した以外、シリコーン粘着剤（ａ）と同様にして、シリコーン系粘着剤（ｃ）を製造した。
【００９９】
〔製造例２〕
（１）剥離シート（Ａ）の製造
（i）顔料コート層用塗布液の調製
カオリン８０質量部と、重質炭酸カルシウム２０質量部と、スチレン−ブタジエン共重合体１０質量部と、デンプン５質量部とを、水に分散させて混合し、顔料コート層用塗布液（固形分：５０質量％）を得た。
【０１００】
（ii）顔料コート層の形成
坪量８０ｇ／ｍ２の上質紙からなる紙基材の一方の面に、上記顔料コート層用塗布液を、乾燥後の塗布量が２０ｇ／ｍ２になるようにグラビアコーターによって塗布し、乾燥させた後、スーパーカレンダーロールを通すことにより、顔料コート層を形成した。なお、紙基材の表面における粗さ曲線の二乗平均平方根傾斜（測定方法等は後述）は、０．２０６μｍであった。
【０１０１】
（iii）第２のポリオレフィン層の形成
顔料コート層を形成した紙基材の、顔料コート層とは反対側の面に、低密度ポリエチレン（ＩＳＯ １８７２−１：１９９３に準じて測定されるメルトマスフローレイト：４．５ｇ／１０ｍｉｎ，密度：９２３ｋｇ／ｍ３）を、厚さ２０μｍになるように溶融押出ラミネートした後、連続して、表面が粗面化された冷却ロール（マットロール）と押圧ロールとの間を、低密度ポリエチレンがマットロールに接するように通してマット加工することにより、第２のポリオレフィン層を形成した。なお、冷却ロールの表面の粗さは、第２のポリオレフィン層の王研式平滑度が４９０ｓｅｃになるように調整した。
【０１０２】
（iv）第１のポリオレフィン層の形成
顔料コート層の表面（紙基材とは反対側の面）に、第２のポリオレフィン層の材料と同じ低密度ポリエチレンを、厚さ２５μｍになるように溶融押出ラミネートした後、連続して、表面が鏡面加工された冷却ロール（鏡面ロール）と押圧ロールとの間を、第１のポリオレフィン層が鏡面ロールに接するように通してスーパーカレンダー処理することにより、第１のポリオレフィン層を形成した。このようにして、剥離シート（Ａ）を製造した。
【０１０３】
なお、剥離シート（Ａ）の顔料コート層の、ＪＩＳ Ｐ８１２３に規定されるハンター白色度を、東洋精機社製ハンター白色度計Ｄ型を使用して測定した結果、７８．２であった。
【０１０４】
（２）剥離シート（Ｂ）の製造
剥離シート（Ａ）において、紙基材の一方の面（第２のポリオレフィン層が形成される面とは反対側の面）に、顔料コート層を形成することなく、第１のポリオレフィン層を直接形成する以外、剥離シート（Ａ）と同様にして剥離シート（Ｂ）を製造した。
【０１０５】
（３）剥離シート（Ｃ）の製造
剥離シート（Ａ）において、第１のポリオレフィン層を形成しなかった以外、剥離シート（Ａ）と同様にして剥離シート（Ｃ）を製造した。
【０１０６】
〔実施例１〕
基材である厚さ５０μｍのポリエチレンテレフタレートフィルムの一方の面に、ナイフコーターによって、シリコーン系粘着剤（ａ）のトルエン溶液を塗布し、乾燥させることにより、厚さ１５μｍの粘着剤層を形成した。この粘着剤層の表面に、剥離シート（Ａ）を、第１のポリオレフィン層が粘着剤層に接するように貼り合わせることにより、粘着シートを作製した。
【０１０７】
〔実施例２〕
シリコーン系粘着剤（ａ）の替わりにシリコーン系粘着剤（ｂ）を用いた以外、実施例１と同様にして粘着シートを作製した。
【０１０８】
〔実施例３〕
シリコーン系粘着剤（ａ）の替わりにシリコーン系粘着剤（ｃ）を用いた以外、実施例１と同様にして粘着シートを作製した。
【０１０９】
〔比較例１〕
剥離シート（Ａ）の替わりに剥離シート（Ｂ）を用いた以外、実施例１と同様にして粘着シートを作製した。
【０１１０】
〔比較例２〕
実施例１と同様にして、基材の一方の面に粘着剤層を形成し、この粘着剤層の表面に、剥離シート（Ｃ）を、顔料コート層が粘着剤層に接するように貼り合わせることにより、粘着シートを作製した。
【０１１１】
〔試験例１〕
実施例および比較例で使用した各剥離シートの剥離面（剥離シート（Ａ）および（Ｂ）は第１のポリオレフィン層の露出面，剥離シート（Ｃ）は顔料コート層の露出面）における粗さ曲線の二乗平均平方根傾斜を、ＩＳＯ ４２８７：１９９７に準じて、表面粗さ測定機（ミツトヨ社製，ＳＵＲＦＴＥＳＴ ＳＶ−３０００）を用いて、カットオフ値２．５ｍｍの粗さ曲線から、基準長さ２．５ｍｍで測定した。結果を表１に示す。
【０１１２】
〔試験例２〕
実施例および比較例で使用した各剥離シートの裏面（第２のポリオレフィン層の露出面）における王研式平滑度を、ＪＩＳ Ｐ８１５５：２０１０に準拠して、王研式透気度・平滑度試験機（旭精工社製，ＫＹ６）を用いて測定した。結果を表１に示す。
【０１１３】
〔試験例３〕
実施例および比較例で作製した粘着シートの粘着剤層から剥離シートを剥離して１分以内の粘着剤層の粘着面について、ＪＩＳ Ｋ７３７４：２００７の透過法に準じて、写像性測定器（スガ試験機社製，ＩＣＭ−１ＤＰ）を用いて像鮮明度を測定した。使用した写像性測定器における光学櫛の櫛幅は、０．１２５ｍｍ、０．２５ｍｍ、０．５ｍｍ、１．０ｍｍおよび２．０ｍｍであった。結果を表１に示す。
【０１１４】
〔試験例４〕
実施例および比較例で作製した粘着シートを２５０ｍｍ×５０ｍｍに裁断し、得られた試験片における基材および粘着剤層の積層体を試験機（オリエンテック社製，テンシロン）に固定し、ＩＳＯ ８５１０−２：１９９０に準じて、剥離シートを１８０°方向に引張速度３００ｍｍ／分で剥離したときの力を測定し、これを剥離力（ｍＮ／５０ｍｍ）とした。結果を表１に示す。
【０１１５】
【表１】
0005923377.tif 000002
【０１１６】
表１から明らかなように、実施例で作製した粘着シートにおいては、剥離シートの剥離直後から粘着剤層の粘着面が高平滑であり、また、剥離シートの裏面は、印刷等の加工に適した粗面になっていた。
【産業上の利用可能性】
【０１１７】
本発明の粘着シートは、枚葉オフセット印刷やスクリーン印刷等の印刷用、特に枚葉での印刷用の粘着シートとして好適に用いられる。また、本発明の剥離シートは、かかる粘着シート用の剥離シートとして好適に用いられる。
【符号の説明】
【０１１８】
１…剥離シート
１１…紙基材
１２…顔料コート層
１３…第１のポリオレフィン層
１４…第２のポリオレフィン層
２…粘着シート
２１…粘着剤層
２２…基材
３…印刷層
Ｒ…剥離面
Ｂ…（剥離シートの）裏面
Ｐ…粘着面
【図１】
0005923377.tif 000003
【図２】
0005923377.tif 000004